(57)【特許請求の範囲】
【請求項１】
（ａ）成分としての吸油量８０ｇ〜１６０ｇ／１００ｇの無機粉体に（ｂ）成分としての下記一般式（１）で表される化合物を含浸させたセメント用粉末収縮低減剤であって、前記（ａ）成分が、Ａｌ２Ｏ３、ＣａＣＯ３、パーライト及びシリカから選択される１種又は２種以上含有する粉体であることを特徴とするセメント用粉末収縮低減剤。
ＲＯ−（ＡＯ）ｎ−Ｈ            （１）
（式中、Ｒは、炭素数１〜８の炭化水素基を表し、ＡＯは、炭素数２〜４のオキシアルキレン基を表し、ｎは、１〜１００の数を表す。）
【請求項２】
前記一般式（１）のＲが、炭素数１〜４のアルキル基を表し、ＡＯが炭素数２又は３のオキシアルキレン基を表し、ｎが１〜２０であることを特徴とする請求項１に記載のセメント用粉末収縮低減剤。
【請求項３】
前記（ａ）成分に対する前記（ｂ）成分の含浸量が、質量比で（ａ）／（ｂ）＝４０／６０〜６０／４０であることを特徴とする請求項１又は２に記載のセメント用粉末収縮低減剤。
【請求項４】
請求項１〜３のいずれか一項に記載のセメント用粉末収縮低減剤を含有することを特徴とするセメント組成物。
【発明の詳細な説明】
【技術分野】
【０００１】
本発明は、乾燥収縮を直接的に減少させるセメント用粉末収縮低減剤及び該収縮低減剤を含有するセメント組成物に関する。
【背景技術】
【０００２】
セメントペースト組成物、モルタル組成物、コンクリート組成物等のセメント組成物は、土木・建築構造物、ボックスカルバート等のコンクリート製品等に広く使用されている。コンクリートの収縮ひび割れはセメント硬化体からの乾燥収縮や硬化収縮が原因とされており、耐久性の低下、水密性、機密性の機能低下および美観が損なわれる等の原因になる。収縮低減剤は、セメントペースト組成物、モルタル組成物、コンクリート組成物等の乾燥収縮および自己収縮を低減させる。
【０００３】
従来、セメント用収縮低減剤としては、アルコールのアルキレンオキサイド付加物のような有機系液体収縮低減剤が知られている（例えば、特許文献１を参照）。しかし、このような液体収縮低減剤は、ハンドリングが困難である。また、アルコールのアルキレンオキサイド付加物を吸油性を有する無機系の粉状体に予め吸収させた粉状収縮低減剤が知られている（例えば、特許文献２を参照）。しかし、特許文献２に開示される粉状収縮低減剤をセメント組成物に添加した場合、流動性が不十分であったり、得られる硬化体の平滑性や表面美観が低下する等の問題があった。
【先行技術文献】
【特許文献】
【０００４】
【特許文献１】特開２００４−９１２５９号公報
【特許文献２】特開平２−１６４７５４号公報
【発明の概要】
【発明が解決しようとする課題】
【０００５】
従って、本発明が解決しようとする課題は、セメント組成物の流動性を損なわずに収縮を低減させるセメント用粉末収縮低減剤及び該収縮低減剤を含有するセメント組成物を提供することにある。
【課題を解決するための手段】
【０００６】
そこで本発明者等は鋭意検討し、セメント組成物の流動性を損なわずに収縮を低減させるセメント用粉末収縮低減剤及び該収縮低減剤を含有するセメント組成物を見出し、本発明に至った。
即ち、本発明は（ａ）成分としての吸油量８０ｇ〜１６０ｇ／１００ｇの無機粉体に（ｂ）成分としての下記一般式（１）で表される化合物を含浸させたセメント用粉末収縮低減剤であって、（ａ）成分が、Ａｌ２Ｏ３、ＣａＣＯ３、パーライト及びシリカから選択される１種又は２種以上含有する粉体であることを特徴とするセメント用粉末収縮低減剤及び該収縮低減剤を含有するセメント組成物である。
ＲＯ−（ＡＯ）ｎ−Ｈ            （１）
（式中、Ｒは、炭素数１〜８の炭化水素基を表し、ＡＯは、炭素数２〜４のオキシアルキレン基を表し、ｎは、１〜１００の数を表す。）
【発明の効果】
【０００７】
本発明の効果は、セメント組成物の流動性を損なわずに収縮を低減させるセメント用粉末収縮低減剤及び該収縮低減剤を含有するセメント組成物を提供したことにある。
【発明を実施するための形態】
【０００８】
本明細書に記載する「吸油量」とは、無機粉体１００ｇに対して、精製あまに油を含浸させることのできる最大吸油量を表す。この吸油量は、ＪＩＳ−Ｋ５１０１−１３に記載の方法に準じて、無機粉体に精製あまに油を滴下し、算出される。また、本明細書中に記載する「セメント組成物」は、本発明のセメント用粉末収縮低減剤を含有するセメントペースト組成物、モルタル組成物又はコンクリート組成物を表す。
【０００９】
（ａ）成分として使用できる無機粉体としては、例えば、ＦｅＯ、Ｆｅ２Ｏ３、Ａｌ２Ｏ３、Ｂ２Ｏ３、ＴｉＯ３、ＺｒＯ３、ＳｎＯ３、ＣｅＯ３、Ｐ２Ｏ３、Ｓｂ2Ｏ３、ＭｏＯ３、ＺｎＯ２、ＷＯ３、ＣａＦ２、ＮａＦ、ＣａＣＯ３、ＭｇＦ２、ＮａＡｌＦ６、ＢａＡｌＯ４、ＳｒＡｌＯ４、雲母、ゼオライト、パーライト、ベントナイト、高炉スラグ、タルク、ガラス、クレー、マグネシウムオキシサルフェート、シンダーアッシュ、ハスクアッシュ、フライアッシュ、クリンカーアッシュ、ムライト、マグネシア、スピネル、及びシリカ等の無機粉体が挙げられ、セメント組成物が高い収縮低減効果を得るためにはＡｌ２Ｏ３、ＣａＣＯ３、パーライト及びシリカが好ましく、ＣａＣＯ３、パーライト及びシリカがより好ましく、パーライト及びシリカが更に好ましく、黒ずみ等の表面美観の低下が生じないためにシリカが最も好ましい。（ａ）成分は１種単独で使用してもよいし、２種以上の組み合わせで使用してもよい。
【００１０】
使用できるシリカの種類としては、例えば、多孔質シリカ、シリカサンド、シリカフラワー、シリカフューム、コロイダルシリカ、溶融シリカ、湿式シリカ、乾式シリカ等の一般的なシリカ系粉体が使用可能であり、シリカは、１種単独で使用してもよいし、２種以上の組み合わせで使用してもよい。シリカの中では高い収縮低減効果を得るために湿式シリカの使用が好ましい。
【００１１】
無機粉体の平均粒径は、特に限定されるものではないが、高い流動性を得るためには０．０５μｍ〜２５０μｍが好ましく、０．０５μｍ〜５０μｍがより好ましく、１μｍ〜２０μｍが更に好ましい。
セメント組成物の流動性を損なわずに収縮低減効果を得るためには吸油量８０ｇ〜１６０ｇ／１００ｇの無機粉体を使用することが必要であり、１００ｇ〜１５０ｇ／１００ｇが好ましく、１１０ｇ〜１５０ｇ／１００ｇが更に好ましい。吸油量８０ｇ／１００ｇ未満の無機粉体を使用する場合や吸油量１６０ｇ／１００ｇを超える無機粉体を使用する場合は、該無機粉体を配合したセメント組成物の流動性が悪化する。
【００１２】
（ｂ）成分の一般式（１）で表される化合物のＲは、炭素数１〜８の炭化水素基であれば特に制限はなく、例えば、アルキル基、アルケニル基、アリール基、環状アルキル基等が挙げられる。炭素数が９以上の炭化水素基である場合、十分な収縮低減効果が得られない。
アルキル基としては、メチル基、エチル基、プロピル基、イソプロピル基、ブチル基、イソブチル基、２級ブチル基、ターシャリーブチル基、ペンチル基、イソペンチル基、２級ペンチル基、ネオペンチル基、ターシャリーペンチル基、ヘキシル基、２級ヘキシル基、ヘプチル基、２級ヘプチル基、オクチル基、２−エチルヘキシル基、２級オクチル基等が挙げられる。
アルケニル基としては、ビニル基、アリル基、プロペニル基、イソプロペニル基、ブテニル基、イソブテニル基、ペンテニル基、イソペンテニル基、ヘキセニル基、ヘプテニル基、オクテニル基等が挙げられる。
アリール基としては、フェニル基、トルイル基、キシリル基、ベンジル基、フェネチル基、スチリル基等が挙げられる。
環状アルキル基としてはシクロペンチル基、シクロヘキシル基、シクロヘプチル基、メチルシクロペンチル基、ノルボルニル基等が挙げられる。
【００１３】
高い収縮低減効果を得るためにＲはアルキル基であることが好ましく、炭素数１〜４のアルキル基であることがより好ましく、炭素数４のアルキル基であることが更に好ましい。
【００１４】
（ｂ）成分の一般式（１）で表される化合物のＡＯは炭素数２〜４のオキシアルキレン基を表し、例えば、オキシエチレン基、オキシプロピレン基、オキシブチレン基、オキシイソブチレン基等が挙げられる。高い収縮低減効果を得るためにオキシアルキレン基の炭素数は２又は３が好ましい。ｎはアルキレンオキサイドの付加モル数の平均を表し、１〜１００の数である必要があり、高い収縮低減効果を得るためには１〜２０が好ましく、２〜１５がより好ましく、２〜１０が更に好ましい。付加モル数の平均値ｎが１００を超える場合は十分な収縮低減効果が得られない。
【００１５】
（ｂ）成分は公知の方法（例えば、特開２００４−９１２５９号公報に記載されているような合成方法）で合成すればよく、例えば、ＲＯＨと１種類のアルキレンオキサイドとを単独重合、２種類以上のアルキレンオキサイドのランダム共重合、ブロック共重合又はランダム／ブロック共重合等の公知の方法で付加することにより得られる。このようにして得られる（ｂ）成分は、１種単独で使用してもよいし、２種以上の組み合わせで使用してもよい。
【００１６】
（ａ）成分に（ｂ）成分を含浸させる方法は、特に限定されるものではなく、粉末に液体を含浸させる公知の方法を使用することができ、例えば、ヘンシェルミキサーに（ａ）成分を仕込み、撹拌羽根を回転させながら（ｂ）成分を滴下する方法が挙げられる。
（ａ）成分に対する（ｂ）成分の含浸量は特に限定されないが、（ｂ）成分の量が多すぎてべたつかない程度の量であれば使用でき、質量比で（ａ）／（ｂ）＝４０／６０〜６０／４０であることが好ましく、（ａ）／（ｂ）＝４５／５５〜５５／４５であることがより好ましく、（ａ）／（ｂ）＝５０／５０〜５５／４５であることが更に好ましい。（ｂ）成分が多すぎるとべたつく場合があり、（ａ）成分が多すぎると十分な収縮低減効果が得られない場合がある。
【００１７】
本発明のセメント組成物（セメントペースト組成物、モルタル組成物又はコンクリート組成物）におけるセメント用粉末収縮低減剤の配合量は、特に限定されるものではないが、配合量が多いと曲げ強度や圧縮強度が低下する場合があるため、セメント組成物１００質量％に対し、０．００１質量％〜２０質量％であることが好ましく、０．０１質量％〜１０質量％であることがより好ましく、０．０１質量％〜５質量％であることが更に好ましい。
【００１８】
本発明のセメントペースト組成物は、セメント用粉末収縮低減剤、セメント及び水を含有するものである。セメントペースト組成物におけるセメントの配合量は、セメントペースト組成物１００質量％に対して、概ね、３０質量％〜８０質量％の範囲内である。セメントペースト組成物における水の配合量は、セメントペースト組成物１００質量％に対して、概ね、２０質量％〜７０質量％の範囲内である。
また、本発明のモルタル組成物又はコンクリート組成物は、セメント用粉末収縮低減剤、セメント、水及び骨材（細骨材、粗骨材）を含有するものである。モルタル組成物又はコンクリート組成物におけるセメントの配合量は、モルタル組成物又はコンクリート組成物１００質量％に対して、概ね、５質量％〜５０質量％の範囲内である。モルタル組成物又はコンクリート組成物における水の配合量は、モルタル組成物又はコンクリート組成物１００質量％に対して、概ね、２質量％〜４０質量％の範囲内である。モルタル組成物又はコンクリート組成物における骨材の配合量は、モルタル、コンクリート等の種類で大きく変化するが、モルタル組成物又はコンクリート組成物１００質量％に対して、概ね、３０質量％〜９０質量％の範囲内である。
【００１９】
本発明で使用するセメントとしては、例えば、普通、早強、超早強、低熱中庸熱、耐熱、耐硫酸塩、白色、超早強等の各種ポルトランドセメント、都市ゴミ焼却灰及び／又は下水汚泥焼却灰を原料として製造した焼成物の粉砕物と石膏とからなるセメント（エコセメント）、並びにこれらポルトランドセメント又はエコセメントに、高炉セメント、フライアッシュセメント、シリカフューム又は石灰石微粉末等を混合した各種混合セメント、高硫酸塩スラグセメント、膨張セメント、酸性リン酸塩セメント、自硬性セメント、キーンスセメント、ポラゾンセメント、ローマンセメント、白セメントマグネシアセメント、カルシウムセメント、水滓セメント、カルシウムアルミネート、アルミナセメント等が挙げられ、これらは、１種単独で使用してもよいし、２種以上の組み合わせで使用してもよい。
【００２０】
モルタル組成物又はコンクリート組成物に使用できる骨材としては、細骨材、粗骨材等が挙げられる。細骨材としては、例えば、川砂、陸砂、海砂、砕砂、珪砂及び人工軽量細骨材等が挙げられ、粗骨材としては、例えば、川砂利、陸砂利、砕石及び人工骨材等が挙げられ、これらは、１種単独で含有してもよいし、２種以上の組み合わせで含有されていてもよい。
【００２１】
本発明のセメント組成物は、樹脂系収縮低減剤を含んでもよく、例えば、セルロース繊維、（メタ）アクリル樹脂、水系ウレタン樹脂、ウレタン樹脂、メラミン樹脂、ユリア樹脂、フェノール樹脂、エポキシ樹脂、酢酸ビニルから選ばれる少なくとも一種の樹脂を原料として用いて得られる重合体、アクリル酸エステル共重合樹脂、アクリルスチレン共重合体、スチレン架橋体、ポリ塩化ビニリデン、ポリアクリロニトリル、ポリスチレン、ポリエチレン、ポリプロピレン、エチレン酢酸ビニル共重合樹脂、スチレンブタジエンゴム（ＳＢＲ）等が挙げられる。これらの樹脂系収縮低減剤の配合量は、セメント組成物１００質量％に対して、０．００１質量％〜１５質量％であることが好ましく、０．０１質量％〜５質量％であることがより好ましい。
【００２２】
本発明のセメント組成物は、混和材料、添加剤等を含んでもよく、例えば、防錆剤、増粘剤、セメント用ポリマ、発泡剤、起泡剤、防水材、保水剤、繊維、撥水剤、白華防止剤、膨張材(剤)、急結剤(材)、急硬剤(材)、消泡剤、高炉スラグ微粉末、石粉、火山灰、表面硬化剤、保水剤、ＡＥ剤（空気連行剤）、ＡＥ減水剤、高性能ＡＥ減水剤、界面活性剤、顔料等細骨材、粗骨材等が挙げられる。混和材料、添加剤の配合量は、セメントペースト、コンクリート、モルタル等の種類で大きく変化するが、セメント組成物１００質量％に対して、概ね、０質量％〜２０質量％であることが好ましく、０．００１質量％〜１５質量％であることがより好ましく、０．０１質量％〜５質量％であることが更に好ましい。
【００２３】
本発明のセメント組成物は、流動性以外でも、外観、強度が要求される。本発明のセメント用粉末収縮低減剤が添加されたセメント組成物は、外観には大きな影響を与えず、曲げ強度や圧縮強度にも殆ど影響を与えない。
【００２４】
セメントの流動性は、（社）日本建築学会  ＪＡＳＳ１５Ｍ−１０３（セルフレベリング剤の品質基準）のフロー値により評価することができる。フロー値は、通常、収縮低減剤を添加していない場合が最も高い。収縮低減剤を添加していない時と添加した時のフロー値を比較して、フロー値の低下率が２０％を超えると、製造から施工までのトータル的な作業効率が大幅に低下するので好ましくない。また、セメントの収縮率は、ＪＩＳ  Ａ  １１２９−１−２００１に準拠して測定した場合、−０．０６％を下回ると収縮ひび割れ等が生じ、実用上、問題が生じる可能性が高い。
【実施例】
【００２５】
以下、本発明を実施例により、具体的に説明する。
（ａ）成分としては、以下の表１の市販の無機粉体を使用した。
【００２６】
【表１】
0005466538.tif 000002
【００２７】
＜吸油量＞
ＪＩＳ−Ｋ５１０１−１３に記載の方法に準じて、無機粉体に精製あまに油を滴下し、吸油量を算出した。
＜平均粒径＞
日機装株式会社のマイクロトラックＭＴ−３３００ＥＸ−２に乾式セルブロックをセットし、動的光散乱法にて無機粉体の粒度分布を測定した。粒度分布の中央値を無機粉体の平均粒径とした。
【００２８】
（ｂ）成分としては、下記の表２に示される一般式（１）のＲ及び（ＡＯ）ｎを有する合成品Ｂ−１〜Ｂ−６を使用した。
以下、「ＥＯ」はオキシエチレン基の、「ＰＯ」はオキシプロピレン基の略であり、「−」はブロック共重合を表わし、「／」はランダム共重合を表わす。例えば、「（ＥＯ）−（ＰＯ）」はエチレンオキサイドとプロピレンオキサイドのブロック共重合を表わし、「（ＥＯ）／（ＰＯ）」はエチレンオキサイドとプロピレンオキサイドのランダム共重合を表わす。
【００２９】
【表２】
0005466538.tif 000003
【００３０】
以下に、Ｂ−１〜Ｂ−６の合成方法を示した。
＜合成例１＞
攪拌機、温度計及び窒素導入管を備えた２０００ｍＬステンレス製加圧反応装置に、エチレングリコールモノメチルエーテル１ｍｏｌ（７６．１ｇ）及び触媒として水酸化カリウム０．０５ｍｏｌ（２．８ｇ）を仕込み、反応装置内の雰囲気を窒素で置換後、１２０℃〜１３０℃で１時間、１３３３．３２２Ｐａの圧力下で脱水を行なった。その後、エチレンオキサイド２ｍｏｌ（８８．１ｇ）とプロピレンオキサイド１．５ｍｏｌ（８７．２ｇ）との混合物を、１００℃〜１５０℃で２時間かけて供給した後、１３０℃で５時間熟成した。熟成終了後、常法により触媒を除去した後、１００℃で１０ｈＰａ以下に１時間減圧することにより、低沸点物を除去して、Ｂ−１を得た。
【００３１】
＜合成例２＞
合成例１のエチレングリコールモノメチルエーテル１ｍｏｌの代わりにｎ−ブチルアルコール１ｍｏｌ（７４．１ｇ）を仕込んだ以外は、合成例１と同様の操作を行い、Ｂ−２を得た。
【００３２】
＜合成例３＞
攪拌機、温度計及び窒素導入管を備えた２０００ｍＬステンレス製加圧反応装置に、ｎ−ブチルアルコール１ｍｏｌ（７４．１ｇ）及び触媒として水酸化カリウム０．０５ｍｏｌ（２．８ｇ）を仕込み、反応装置内の雰囲気を窒素で置換後、１２０℃〜１３０℃で１時間、１３３３．３２２Ｐａの圧力下で脱水を行なった。その後、エチレンオキサイド１．５ｍｏｌ（６６．１ｇ）を１００℃〜１５０℃で２時間かけて供給した後、１３０℃で５時間熟成した。熟成後、プロピレンオキサイド２．５ｍｏｌ（１４５．３ｇ）を１００℃〜１５０℃で２時間かけて供給した後、１３０℃で５時間熟成した。熟成終了後、常法により触媒を除去し、１００℃で１０ｈＰａ以下に１時間減圧することにより、低沸点物を除去して、Ｂ−３を得た。
【００３３】
＜合成例４＞
合成例１のエチレングリコールモノメチルエーテル１ｍｏｌの代わりにｉ−ブチルアルコール１ｍｏｌ（７４．１ｇ）を仕込み、エチレンオキサイド２ｍｏｌとプロピレンオキサイド１．５ｍｏｌとの混合物の代わりにエチレンオキサイド１２ｍｏｌ（５２８．６ｇ）とプロピレンオキサイド２ｍｏｌ（１１６．２ｇ）との混合物を供給した以外は、合成例１と同様の操作を行い、Ｂ−４を得た。
【００３４】
＜合成例５＞
合成例３のｎ−ブチルアルコール１ｍｏｌの代わりにｔ−ブチルアルコール１ｍｏｌ（７４．１ｇ）を仕込み、エチレンオキサイド１．５ｍｏｌの代わりにエチレンオキサイド２０ｍｏｌ（８８１．０ｇ）を供給し、熟成後にプロピレンオキサイド２．５ｍｏｌの代わりにプロピレンオキサイド２ｍｏｌ（１１６．２ｇ）を供給した以外は、合成例３と同様の操作を行い、Ｂ−５を得た。
【００３５】
＜合成例６＞
合成例３のｎ−ブチルアルコール１ｍｏｌの代わりにｎ−ヘキシルアルコール１ｍｏｌ（１０２．２ｇ）を仕込み、エチレンオキサイド１．５ｍｏｌの代わりにエチレンオキサイド９ｍｏｌ（３９６．５ｇ）を供給し、熟成後にプロピレンオキサイド１．５ｍｏｌの代わりにプロピレンオキサイド１．２ｍｏｌ（６９．７ｇ）を供給した以外は、合成例３と同様の操作を行い、Ｂ−６を得た。
【００３６】
＜粉末収縮低減剤の調製＞
下記の表３に示される質量比となるように、（株）井元製作所製小型ヘンシェルミキサーに（ａ）成分を仕込み、常温で低速回転させながら、（ｂ）成分を１０分かけて滴下した。滴下終了後、３０分間撹拌を継続し、粉末状の収縮低減剤を得た。なお、実施例１〜１３及び比較例１〜２の収縮低減剤はいずれもべたつきはなかった。
【００３７】
【表３】
0005466538.tif 000004
【００３８】
＜評価用モルタルの調製方法＞
下記の表４に示した配合の組成物５００ｇ及び水１２５ｇを容器に量り取り、攪拌羽根を用いて２０℃で２分間混合し、評価用モルタルを調製した。収縮低減剤としては、上記表３に示した実施例１〜１３及び比較例１〜２を使用した。また、下記の表４に示した配合から収縮低減剤を除いた組成物５００ｇ及び水１２５ｇを混合して調製した評価用モルタルを比較例３（未添加）とした。
【００３９】
【表４】
0005466538.tif 000005
【００４０】
評価モルタルを用い、以下の試験方法に従って流動性及び外観を評価した。
＜流動性評価＞
（社）日本建築学会  ＪＡＳＳ１５Ｍ−１０３（セルフレベリング剤の品質基準）でフロー値を測定し、下記の評価基準で評価した（測定したフロー値から低下率を計算後、全て小数点以下第一位を四捨五入した）。なお、収縮低減剤を添加していない時と添加した時のフロー値が同じ場合はフロー値の低下率は０％となる。
◎：未添加と比較しフロー値の低下率が０％以上５％未満
○：未添加と比較しフロー値の低下率が５％以上１０％未満
△：未添加と比較しフロー値の低下率が１０％以上２０％未満
×：未添加と比較しフロー値の低下率が２０％以上３０％未満
【００４１】
＜外観評価＞
外観は、評価用モルタルを混練し、モルタルの厚さが１０ｍｍになるように型枠に流し込み、１週間室温で乾燥させた後、目視で以下の基準で評価した。
◎：未添加と比較し変化無し。
○：未添加と比較し黒点が少し見られる。
△：未添加と比較し黒点が多い。
×：未添加と比較し全体的に黒ずんでいる。
【００４２】
評価用モルタルを用い、以下の試験方法に従って収縮率及び圧縮強度を評価した。
まず、評価用モルタルをホバートミキサーにて５分間混練後、高さ４ｃｍ×縦４ｃｍ×横１６ｃｍの型枠に充填した。モルタルが充填された型枠を振動ふるいに２分間かけ成形を行った。２０℃、湿度９０％で２４時間初期養生後、脱型し、その後材齢７日まで２０℃で標準水中養生を行い、試験供試体を得た。
【００４３】
＜収縮低減性評価＞
ＪＩＳ  Ａ  １１２９−１−２００１に準拠して、試験供試体の長さの変化率を求めた。材齢７日の試験供試体の長さを測定した。その後、試験供試体を、２０±３℃、湿度６０±５％の恒温恒湿室に保存し、材齢２８日の試験供試体の長さを測定した。材齢７日の試験供試体の長さに対する材齢２８日の試験供試体の長さの変化率を算出した。長さ変化率は、＋の数値が膨張、−の数値が収縮を示し、０％に近いほど収縮低減性に優れると言える。
＜圧縮強度評価＞
ＪＩＳ  Ａ  ５２０１−１９９７に準拠して、試験供試体の圧縮強度を測定した。
流動性、外観、長さ変化率及び圧縮強度の評価結果を表５に示した。
【００４４】
【表５】
0005466538.tif 000006